상기 PI / Al 2 O 3 기판 의 Al 2 O 3 층 위 에 그래핀 전구체 인 1 , 2 , 3 , 4 - 테트라 페닐 나프탈렌 ( 1 , 2 , 3 , 4 - tetraphenylnaphthalene , TPN ) 이 용해 된 클로로포름 용액 ( 20 mg TPN / 1 ml CF ) 을 스핀 코팅 장비 를 이용 하 여 2 , 000 rpm , 60 sec 조건 으로 약 20 nm 두께 의 TPN 박막 을 형성 하 여 PI / Al 2 O 3 / TPN 을 제조 하 였 다 . 상기 PI / Al 2 O 3 / TPN 을 UV / Ozone 발생 장치 에 올려 놓 고 , 184 . 9 nm / 253 . 7 nm 의 파장 을 발생 시키 는 Lamp 에 약 20 분 간 노출 시켰 다 . UV / Ozone 노출 은 TPN 을 가교 시키 고 , TPN 과 PI / Al 2 O 3 기판 사이 의 강한 상호 작용 을 유도 하 여 주로 Al - O - C 결합 으로 이루어진 계면 접착 층 ( IAL , interfacial adhesion layer ) 이 형성 된다 .